(57)【要約】  この多孔質セラミックス焼結体は、珪藻土、前記珪藻土を除く粘土類及び有機汚泥を含む混合物を成形し焼結して製造されている。この多孔質セラミックス焼結体の製造方法は、珪藻土、前記珪藻土を除く粘土類及び有機汚泥を混合して混合物を得る混合工程と、前記混合物を成形し成形体を得る成形工程と、前記成形体を焼成する焼成工程とを有する。【特許請求の範囲】
【請求項１】
珪藻土、前記珪藻土を除く粘土類及び有機汚泥を含む混合物を成形し焼結して製造されたことを特徴とする多孔質セラミックス焼結体。
【請求項２】
前記珪藻土が有する気孔と、焼結時に前記有機汚泥が減量して形成された孔隙と、これらが連通する連通孔を有することを特徴とする請求項１に記載の多孔質セラミックス焼結体。
【請求項３】
珪藻土、前記珪藻土を除く粘土類及び有機汚泥を混合して混合物を得る混合工程と、前記混合物を成形し成形体を得る成形工程と、前記成形体を焼成する焼成工程とを有することを特徴とする請求項１に記載の多孔質セラミックス焼結体の製造方法。
【請求項４】
前記混合工程は、前記珪藻土と前記有機汚泥とを混合し一次混合物を得る第一の混合操作と、前記一次混合物と前記粘土類とを混合する第二の混合操作とを有することを特徴とする請求項３に記載の多孔質セラミックス焼結体の製造方法。
【請求項５】
前記有機汚泥は、活性汚泥であることを特徴とする請求項３に記載の多孔質セラミックス焼結体の製造方法。
【請求項６】
前記混合物は、前記珪藻土を２０〜５５質量％、前記粘土類を５〜２０質量％、前記有機汚泥を４０〜６０質量％含有し、かつ、含水率が２５〜４５質量％であることを特徴とする請求項３に記載の多孔質セラミックス焼結体の製造方法。
【請求項７】
前記成形工程では、押出式成形機を用いて連続的に前記成形体を得ることを特徴とする請求項３に記載の多孔質セラミックス焼結体の製造方法。
【請求項８】
前記焼成工程では、前記成形体を９５０〜１２００℃で焼成することを特徴とする請求項３に記載の多孔質セラミックス焼結体の製造方法。
【発明の詳細な説明】
【技術分野】
【０００１】
本発明は、多孔質セラミックス焼結体及びその製造方法に関する。
本願は、２００９年３月１６日に、日本に出願された特願２００９−０６３３２０号に基づき優先権を主張し、その内容をここに援用する。
【背景技術】
【０００２】
従来、多孔質セラミックス焼結体の製造方法は数多く知られており、求める気孔のサイズや構造に応じた製造方法が採用されている。
第１の技術としては、「格子構造」を持つ多孔質セラミックス焼結体の製造方法が知られている。前記多孔質セラミックス焼結体は、発泡ウレタン樹脂の気孔内へセラミックス組成物を注入充填した後、樹脂成分を分解させて成形し焼結することで製造できる。この技術により製造された多孔質セラミックス焼結体は、気孔サイズが大きく、アルミニウム溶解時の耐火濾過材として普及している。
第２の技術としては、「アグリゲート型」の多孔質セラミックス焼結体の製造方法が知られている。前記多孔質セラミックス焼結体は、組成物中の粗粒子の骨材の間隙を気孔として焼結されたものであり、透水舗道板や吸音板として利用されている。
第３の技術としては、焼成工程において、組成物中の高温分解揮発成分により気孔を生成させる「独立気泡型」のガラスの製造方法が古くから知られている。      【０００３】
第４の技術としては、ダクタイル鋳鉄スラグの加熱時の特徴的な発泡現象を利用してセラミックスを製造する技術（例えば、特許文献１、２）、及び加熱時に収縮する粘土質等の原料と加熱時に容積が膨張するスラグ類を混合した組成物を用い、焼結した際に微小なキレツ孔隙を発生させ、保水性を有するセラミックスを製造する技術（特許文献３）が知られている。
第５の技術としては、金属アルミニウムにアルカリ溶液を加えて発生する水素を含水組成物内に包含させて発泡体を成形し、焼成して、焼結した連続貫通気孔を有するセラミックスの製造技術が知られている（特許文献４、特許文献５）。【０００４】
また、原料として珪藻土を用い、珪藻土の成形体を焼結した多孔質セラミックス焼結体が知られている。珪藻土は、マイクロメートルスケールの微細な気孔を有するため、珪藻土を原料とした多孔質セラミックス焼結体は、緑化基盤材料、水質浄化材料、調湿材料として用いられている。
しかし、珪藻土を原料として用いた場合には、珪藻土単体で混練し成形した成形体の強度が、極めて低く、製造ラインにおけるコンベアでの移送中のみならず、キルン（ガス炉又は電気炉）を用いた焼成中においても崩壊しやすいという問題がある。このため、珪藻土に粘土類を配合し成形することで、所望サイズの粒状、柱状、板状等の成形体の形状を保持することが行われている。【０００５】
しかしながら、成形体の強度を維持するために粘土類を配合すると、珪藻土由来の気孔に粘土類が充填された状態で焼結されるため、珪藻土の気孔が閉塞しやすいという問題があった。加えて、多孔質セラミックス焼結体には、断熱性、吸音性、保水性、透水性又は通気性等の機能のさらなる向上が求められている。
【先行技術文献】
【特許文献】
【０００６】
【特許文献１】日本国特許第２８９９９５４号公報
【特許文献２】特開２００２―４７０７５号公報
【特許文献３】日本国特許第３２１６０３４号公報
【特許文献４】特開平１０−１８２２６２号公報
【特許文献５】特開平１１−９２２１１号公報
【発明の概要】
【発明が解決しようとする課題】
【０００７】
本発明は、珪藻土の特徴である微細な気孔を維持し、高い機能を有する多孔質セラミックス焼結体及びその製造方法を目的とする。
【課題を解決するための手段】
【０００８】
本発明者らは、鋭意検討した結果、次のような知見を得た。
有機汚泥は、これまで高い含水率と特有の臭いの問題により循環資源として認識されていなかった。ところが、珪藻土と粘土類とに有機汚泥を添加した混合物を成形し焼結すると、珪藻土の気孔の閉塞が防止できることを見い出した。これは、以下の理由によると推測される。有機汚泥が粘土類に比べて流動性が高いため、有機汚泥が優先的に珪藻土の気孔に進入し珪藻土の気孔に充填される。充填された有機汚泥の有機物が焼結時に揮発し減量することで、珪藻土の気孔を維持できると推測される。【０００９】
従来、珪藻土を主原料とした多孔質セラミックス焼結体の製造方法では、珪藻土に４０質量％程度の粘土類を混合した粘土混合物を用い、例えば絞り形状のついたダイス孔に混合物を連続的に圧入する手法が一般的に用いられていた。この場合、ダイス孔の絞り点においては、粘土混合物の圧縮及びダイス孔側壁と粘土混合物との摩擦により発熱する。粘土類は、一定量の水分を有するため、適正な可塑性を有し、成形後も所望の形状を維持する。その反面、粘土類は、圧縮性に乏しくかつダイス孔側壁との摩擦も大きい。このため、成形装置を用いて連続的に成形する際には、粘土類とダイス孔側壁との摩擦により発熱が続き、ダイス孔が高温となる。そして、粘土類は、水分が蒸発して流動性を失い、固化が進む。粘土類の固化は、ダイス孔側壁より進行するため、水分の抜けた粘土類がダイス孔に固着し、円滑な成形が困難になると共に、所望する形状の多孔質セラミックス焼結体が安定して得られにくくなる。この結果、多孔質セラミックス焼結体の製品化率が低く、製造効率の低下を生じていた。さらに、ダイス孔への粘土類の固着は、ダイス孔の閉塞に進展する。閉塞が発生した場合、ダイス孔の修復が困難となり、ダイス自体が使用不能となるおそれがあった。こうした問題に対し、珪藻土と粘土類と有機汚泥とを特定の比率で混合することで、珪藻土を原料とした多孔質セラミックス焼結体を製造する際の成形体の形状の安定性（成形性）を向上でき、かつダイス孔の閉塞の懸念といった問題をも解決できることを見い出し、本発明に至った。【００１０】
本発明の多孔質セラミックス焼結体は、珪藻土、前記珪藻土を除く粘土類及び有機汚泥を含む混合物を成形し焼結して製造されたものである。
本発明の多孔質セラミックス焼結体では、前記珪藻土が有する気孔（以下、珪藻土気孔ということがある）と、前記有機汚泥が焼結時に減量して形成された孔隙（以下、単に孔隙ということがある）と、これらが連通する連通孔を有してもよい。【００１１】
本発明の多孔質セラミックス焼結体の製造方法は、珪藻土、前記珪藻土を除く粘土類及び有機汚泥を混合して混合物を得る混合工程と、前記混合物を成形し成形体を得る成形工程と、前記成形体を焼成する焼成工程とを有する。
本発明の多孔質セラミックス焼結体の製造方法では、前記混合工程は、前記珪藻土と前記有機汚泥とを混合し一次混合物を得る第一の混合操作と、前記一次混合物と前記粘土類とを混合する第二の混合操作とを有してもよい。
前記有機汚泥は、活性汚泥であってもよい。
前記混合物は、前記珪藻土を２０〜５５質量％、前記粘土類を５〜２０質量％、前記有機汚泥を４０〜６０質量％含有し、かつ、含水率が２５〜４５質量％であってもよい。
前記成形工程では、押出式成形機を用いて連続的に前記成形体を得てもよい。
前記焼成工程では、前記成形体を９５０〜１２００℃で焼成してもよい。
【発明の効果】
【００１２】
本発明の多孔質セラミックス焼結体及びその製造方法によれば、珪藻土の特徴である微細な気孔を維持し、機能の向上を図ることができる。
【発明を実施するための形態】
【００１３】
（多孔質セラミックス焼結体）
本発明の多孔質セラミックス焼結体は、珪藻土、前記珪藻土を除く粘土類（以下、単に粘土類ということがある）及び有機汚泥を含む混合物を成形し焼結したものである。
本発明の多孔質セラミックス焼結体は、前記珪藻土が有する気孔（珪藻土気孔）と、有機汚泥が焼結時に減量して形成された孔隙（孔隙）と、これらが連通する連通孔を有することが好ましい。
前記珪藻土気孔は、珪藻土が有するマイクロメートルスケールの微細な気孔に由来する気孔である。
前記孔隙は、珪藻土及び粘土類が焼結して骨格が形成され、珪藻土の粒子及び粘土類の粒子の間に存在する有機汚泥が、焼結時にその有機物が揮発して減量することで形成された気孔及び亀裂等の空隙である。
また、セラミックス焼結体における珪藻土気孔、孔隙などを含めた全ての空隙の割合を全孔隙率と言う。
【００１４】
多孔質セラミックス焼結体における珪藻土気孔の割合は、特に限定されないが、例えば、（珪藻土気孔の体積）／（珪藻土の体積）で表される珪藻土気孔率は、好ましくは６０〜９０体積％、より好ましくは８０〜９０体積％である。上記範囲内であれば、多孔質セラミックス焼結体の強度が維持されると共に気孔率が維持され、多孔質セラミックス焼結体に種々の機能を付与できる。
多孔質セラミックス焼結体における全孔隙の割合は、特に限定されないが、例えば、（全孔隙の体積）／（多孔質セラミックス焼結体の体積）で表される全孔隙率は、好ましくは４０〜８０体積％、より好ましくは６０〜７０体積％である。上記範囲内であれば、多孔質セラミックス焼結体の強度が維持されると共に、多孔質セラミックス焼結体に種々の機能を付与できる。
さらに、［多孔質セラミックス焼結体の質量（ｇ）］／［多孔質セラミックス焼結体の体積（ｃｍ３）］で表される比重は、好ましくは０．６〜０．９ｇ／ｃｍ３、より好ましくは０．６５〜０．８５ｇ／ｃｍ３である。上記範囲内であれば、多孔質セラミックス焼結体の強度が維持されると共に、多孔質セラミックス焼結体に種々の機能を付与できる。比重が低いほど、多孔質セラミックス焼結体には、珪藻土気孔、孔隙が多く形成されていると推測できる。
【００１５】
多孔質セラミックス焼結体における珪藻土気孔及び孔隙は、それぞれ独立したものであってもよいし、相互に連通した連通孔であってもよい。多孔質セラミックス焼結体は、断熱性、吸音性、保水性、透水性又は通気性の向上の観点から、連通孔を有することが好ましい。かかる連通孔は、多孔質セラミックス焼結体を貫通して形成されたものであることがより好ましい。
なお、連通孔は、孔隙同士が連通したものであってもよいし、珪藻土気孔と孔隙とが相互に連通したものであってもよい。中でも、連通孔は、珪藻土気孔と孔隙とが相互に連通するものが好ましい。
【００１６】
多孔質セラミックス焼結体の形状は、用途等を勘案して決定することができ、例えば、円柱状又は角柱状等の柱状、板状、粒状、柱状の粒状物等が挙げられる。中でも、柱状、特に柱状の粒状物において、成形性の向上が顕著である。
【００１７】
＜珪藻土＞
本発明に用いられる珪藻土は、珪藻の遺骸からなる堆積物であり、マイクロメートルオーダーの気孔を有する多孔質である。
珪藻土は、特に限定されず、耐火断煉瓦、濾過材等に従来使用されていたものと同様のものを用いることができる。例えば、狭雑している粘土鉱物（モンモリロナイトなど）や石英、長石などを分別精製する必要はなく、これらの含有率を認識した上で、混合物への配合量を調整することができる。
珪藻土の含水率は特に限定されず、例えば、自然乾燥状態での含水率が２０〜６０質量％が好ましく、３０〜５０質量％がより好ましく、３５〜４５質量％が最も好ましい。上記範囲内であれば、含水率を認識しながら、混合の際に狭雑物中の粗粒子分を除去して使用することで、成形性が良好な混合物を得られる。
なお、含水率は、乾燥減量方式である下記仕様の赤外線水分計を用いて、試料を乾燥（２００℃、１２分）し、下記（１）式により求めた値である。
【００１８】
＜仕様＞
測定方式：乾燥減量法（加熱乾燥・質量測定方式）
最小表示：含水量；０．１質量％
測定範囲：含水量；０．０〜１００質量％
乾燥温度：０〜２００℃
測定精度：試料質量５ｇ以上で、含水量±０．１質量％
熱源：赤外線ランプ；１８５Ｗ
【００１９】
含水率（質量％）＝［（ｍ１−ｍ２）／（ｍ１−ｍ０）］×１００  ・・・（１）
ｍ１：乾燥前の容器の質量と乾燥前の試料の質量との合計質量（ｇ）
ｍ２：乾燥後の容器の質量と乾燥後の試料の質量との合計質量（ｇ）
ｍ０：乾燥後の容器の質量（ｇ）
【００２０】
＜粘土類＞
本発明における粘土類は、一般的に窯業原料として用いられる粘土状の性状を示す鉱物材料であり、珪藻土以外のものである。粘土類は、セラミックス焼結体に用いられる公知のものを用いることができる。石英、長石、粘土系等の鉱物組成で構成され、構成鉱物はカオリナイトを主とし、ハロイサイト、モンモリロナイト、イライトを含むものが好ましい。中でも、焼結時のクラックの進展を抑え、多孔質セラミックス焼結体の破壊を防ぐ観点から、粒子径が５００μｍ以上の石英の粗粒を含むものがより好ましい。このような粘土類としては、例えば、蛙目粘土等が挙げられる。粘土類は、１種単独又は２種以上を適宜組み合わせて配合できる。
【００２１】
＜有機汚泥＞
有機汚泥は、主成分として有機物を含有する汚泥である。有機汚泥は、任意のものを用いることができるが、下水や工場等の排水処理に由来する活性汚泥が特に好ましい。活性汚泥は、活性汚泥法を用いた排水処理設備から、凝集・脱水工程を経て排出される。このような有機汚泥を用いることで、所望する孔隙を形成できる。さらに、廃棄物の位置付けであった排水処理由来の活性汚泥を原料として再度利用することができる。      
【００２２】
有機汚泥の含水率は、好ましくは６０〜９０質量％、より好ましくは６５〜８５質量％である。上記範囲内であれば、後述の混合工程で均質な混合物が得られると共に、連続成形においても良好な成形性を維持できる。
【００２３】
有機汚泥の有機物の含有量は、特に限定されないが、例えば、有機汚泥の固形分中の有機物の含有量（有機物含有量）として７０質量％以上が好ましく、８０質量％以上がより好ましい。前記有機物含有量が多いほど、孔隙の形成が容易となるためである。
なお、有機物含有量は、乾燥後の汚泥をＪＩＳ  Ｍ８８１２−１９９３に準じ、炭化温度７００℃で灰分（質量％）を測定し、下記（２）式により求まる値である。      
【００２４】
有機物含有量（質量％）＝１００（質量％）−灰分（質量％）    ・・・（２）      
【００２５】
＜任意成分＞
多孔質セラミックス焼結体には、本発明の目的を阻害しない範囲で、珪藻土、有機汚泥、粘土類以外の任意成分を配合してもよい。
任意成分としては、例えば、マイティ２０００ＷＨ（商品名、花王株式会社製）等のナフタリン系の流動化剤、メルメントＦ−１０（商品名、昭和電工株式会社製）等のメラミン系の流動化剤、ダーレックススーパー１００ｐＨ（商品名、グレースケミカルズ株式会社製）等のポリカルボン酸系の流動化剤等；銀、銅、亜鉛等の抗菌剤；ゼオライト、アパタイト等の吸着剤；特許文献１〜５に記載のスラッグ類や金属アルミニウム等が挙げられる。
【００２６】
なお、上記任意成分のうち、スラッグ類を添加する場合、以下の効果が得られる。（ｉ）ミリメートルサイズの気孔が確保できる。（ｉｉ）保水量（飽和含水量）を維持したまま、透水係数（水を通す速度）の低下を抑制できる。（ｉｉｉ）成形性や焼成時の安定性が増し、例えば幅が５００ｍｍ超、長さが５００ｍ超などの大型サイズの平板の製造が容易となる。
しかしながら、スラッグ類を添加しない場合には、以下の効果が得られる。（ｉ）強い強度が得られる。このため、より薄い平板状のセラミックス焼結体が製造できる。また強度が強いため、薄い平板状のセラミックス焼結体であっても、建材などとして使用できる。（ｉｉ）スラッグ類を添加する場合、混練の前工程として、乾燥、粉砕、及び分級の工程を必要とする。このため、スラッグ類を添加しない場合、製造コストを低減できる。（ｉｉｉ）表裏面及び断面（側面）において、均一な状態の面が露出するため、水平、垂直状態での保水性がほぼ同等となる。従って、壁面材として使用する場合、平板状のセラミックス焼結体を垂直方向に立てて使用しても、優れた保水性を維持できる。これに対して、スラッグ類を添加した場合、表裏面と断面（側面）では露出する気孔が異なるため、水平、垂直状態により保水性が異なる。これにより、例えば平板状のセラミックス焼結体を水平方向に倒して、屋上用の屋根材や緑化基板材、植物栽培器として使用した場合には、優れた保水性を有するが、平板状のセラミックス焼結体を垂直方向に立てて、壁面材として使用した場合には、保水性が大きく低下してしまう。
このため、スラッグ類の添加は、用途などに応じて適宜決定することが好ましい。
【００２７】
（製造方法）
本発明の多孔質セラミックス焼結体の製造方法は、珪藻土、粘土類及び有機汚泥を混合して混合物を得る混合工程と、前記混合物を成形し成形体を得る成形工程と、前記成形体を焼成する焼成工程とを有する。
【００２８】
＜混合工程＞
混合工程は、珪藻土、粘土類及び有機汚泥を混合し、混合物を得る工程である。
混合工程における各成分の混合順序は特に限定されず、例えば、珪藻土、粘土類及び有機汚泥を一度に混合装置へ投入し、混合する方法が挙げられる（一段混合方式）。また、例えば、珪藻土と有機汚泥とを混合し一次混合物を得て（第一の混合操作）、前記一次混合物と粘土類とを混合し混合物を得てもよい（第二の混合操作）（以上、二段混合方式）。
有機汚泥は、粘土類に比べて流動性が高いため、混合時に珪藻土気孔へ優先して進入すると推測される。このような混合物を成形し焼成することで、珪藻土気孔に充填された有機汚泥の有機物が揮発し、有機汚泥が充填された分に応じて珪藻土気孔が維持される。
なお、第二の混合操作では、珪藻土をさらに添加してもよい。
【００２９】
混合工程は、第一の混合操作と第二の混合操作を有することが好ましい。まず、第一の混合操作では、珪藻土と有機汚泥とを混合することで、適度な流動性の一次混合物が得られると共に、珪藻土気孔に有機汚泥が充填される。続く第二の混合操作では、適度な流動性を有する一次混合物と粘土類とを混合することで、均質な混合物を安定的に得られる。第二の混合操作では、珪藻土気孔に有機汚泥が既に充填されているため、粘土類は珪藻土気孔に容易に進入できない。このため、二段混合方式で得られた混合物は、一段混合方式で得られた混合物に比べて、有機汚泥が充填された珪藻土気孔の割合がさらに高くなる。この結果、混合工程を二段混合方式とすることで、より多くの珪藻土気孔が閉塞せずに維持される。
【００３０】
混合物中の珪藻土の含有量は、多孔質セラミックス焼結体に求める機能等を勘案して決定することができ、例えば、２０〜５５質量％が好ましく、３０〜４５質量％がより好ましい。上記範囲内であれば、混合物の成形性を損なわず、得られる多孔質セラミックス焼結体は好適な珪藻土気孔率を有することができる。
【００３１】
混合物中の粘土類の含有量は、多孔質セラミックス焼結体に求める機能や、成形性を勘案して決定することができ、例えば、５〜２０質量％が好ましく、１０〜１５質量％がより好ましい。上記範囲内であれば、混合物の成形性を損なわず、かつ円滑に成形できると共に、得られる多孔質セラミックス焼結体は好適な強度を備えることができる。      
【００３２】
混合物中の有機汚泥の含有量は、多孔質セラミックス焼結体に求める機能や、成形性を勘案して決定することができ、例えば、４０〜６０質量％が好ましく、４５〜５５質量％がより好ましい。上記範囲内であれば、混合物は適度な流動性と可塑性とを備え、成形性が向上し、成形装置を閉塞することなく円滑に成形できる。加えて、混合物中の有機汚泥量が粘土類に対して十分に多いため、多くの珪藻土気孔に有機汚泥が充填され、焼成後の珪藻土気孔の閉塞を抑制できる。加えて、所望する全孔隙率の多孔質セラミックス焼結体が得られる。さらに、連通孔の形成が容易となる。
なお、上述した混合物中の珪藻土、粘土類、及び有機汚泥の含有量は、それぞれ水分を含んだ状態での含有量である。
【００３３】
混合物の含水率は、特に限定されないが、例えば、２５〜４５質量％が好ましく、２５〜３０質量％がより好ましい。上記範囲内であれば、混合物は適度な可塑性と流動性を有し、良好な成形性が維持できる。
【００３４】
混合物に任意成分を配合する場合、任意成分の配合量は、本発明の目的を阻害しない範囲とされ、例えば、５〜１０質量％の範囲で決定することが好ましい。
混合工程において、有機汚泥が好適な配合比で配合されている場合には、有機汚泥に含まれる水で十分であり、混合工程にて水を添加しなくてもよい。しかし、混合物の流動性の調整等を目的として、適宜、水を配合してもよい。
【００３５】
混合工程に用いる混合装置は、特に限定されず、公知の混合装置を用いることができる。例えば、混合装置としては、ミックスマラー（東新工業株式会社製）等の混練機や、ニーダー（株式会社モリヤマ製）、混合機（日陶科学株式会社製）等が挙げられる。      
【００３６】
混合工程における混合時間は、珪藻土と粘土類と有機汚泥との配合比や、混合物の流動性等を勘案して決定することができ、混合物が可塑状態となるような混合時間を決定することが好ましい。混合時間は、例えば、１５〜４５分の範囲とすることが好ましく、２５〜３５分の範囲とすることがより好ましい。
【００３７】
混合工程における温度は、特に限定されず、珪藻土と粘土類と有機汚泥の配合比や含水量等を勘案して決定することができ、例えば、４０〜８０℃の範囲とすることが好ましく、５０〜６０℃の範囲とすることがより好ましい。
【００３８】
＜成形工程＞
成形工程は、混合工程で得られた混合物を任意の形状に成形する工程である。
成形方法は、公知の成形方法を用いることができ、混合物の性状や多孔質セラミックス焼結体の形状を勘案して決定することができる。成形方法は、例えば、成形装置を用いて任意の形状の成形体を連続的に得る方法、混合物を任意の形状の型に充填し成形体を得る方法、あるいは、混合物を延伸した後、任意の形状に切断する方法等が挙げられる。中でも、生産効率向上の観点から、成形装置を用いて成形体を連続的に得る方法が好ましい。      
【００３９】
成形装置は、所望する多孔質セラミックス焼結体の形状に応じて決定することができる。例えば、柱状又は粒状の多孔質セラミックス焼結体を製造するために、柱状又は粒状の成形体を得る場合、成形装置としては、一次スクリュー押出式成形機、円盤型ダイス水平押出式成形機等が挙げられ、中でも、生産性、成形性の観点より円盤型ダイス水平押出式成形機を用いることが好ましい。
【００４０】
成形装置で得る成形体の大きさは、用途に応じて決定することができるが、成形体を円柱状とする場合には、例えば、直径を５〜５０ｍｍの範囲とすることが好ましく、５〜２０ｍｍの範囲とすることが更に好ましい。直径が５ｍｍ未満であると、成形が困難となるおそれがある。直径が５０ｍｍを超えると、焼結が不十分となるおそれがある。      
【００４１】
直径５ｍｍ〜２０ｍｍの円柱状の成形体を得る場合、円盤型ダイス水平押出式成形機のダイス孔の絞り率を０．８８〜０．９４とすることが好ましく、０．９０〜０．９２とすることがより好ましい。絞り率が０．８８未満であると、混合物がダイス孔を通過しにくくなり、過圧縮のためにダイス孔の目詰まりが生じやすい傾向にある。絞り率が０．９４を超えると、混合物の圧縮が不足し成形不良が発生するおそれがある。
なお、絞り率とは、（ダイス孔の出口側の直径）／（ダイス孔の入口側の直径）で表される比率である。
【００４２】
さらに、円盤型ダイス水平押出式成形機において、混合物のダイス孔の通過流速を５〜２０ｍｍ／ｓｅｃ．とすることが好ましく、７〜１８ｍｍ／ｓｅｃ．とすることがより好ましい。通過流速が５ｍｍ／ｓｅｃ．未満であると、成形不良が発生しやすい傾向にある。２０ｍｍ／ｓｅｃ．を超えると、過圧縮によるダイス孔の目詰まりが発生しやすい傾向にある。
【００４３】
平板状の成形体を得る場合、成形装置としては、スクリュー押出式成形機などが挙げられる。スクリュー押出式成形機は、特に限定されず、公知の装置を用いることができるが、真空室と土練機構を有する真空土練成形機を用いることが好ましい。      
【００４４】
成形体を平板状とする場合には、例えば、厚さを５〜５０ｍｍの範囲とすることが好ましく、１０〜２０ｍｍの範囲とすることが更に好ましい。厚さが５ｍｍ未満であると、成形が困難となるおそれがある。厚さが５０ｍｍを超えると、焼結が不十分となるおそれがある。
【００４５】
厚さが５〜５０ｍｍの平板状の成形体を得る場合、スクリュー押出式真空土練成形機のダイス開口の絞り率を０．０５〜０．１５とすることが好ましく、０．０７〜０．１２とすることが更に好ましい。絞り率が０．０５未満であると、混合物がダイス開口を通りにくくなり、過圧縮によりダイス開口が詰まりやすくなる傾向がある。絞り率が０．１５を超えると、混合物の圧縮が不足し、成形不良が発生するおそれがある。
なお、絞り率とは、（ダイス開口の面積）／（スクリュー押し出し部の断面積）で表される比率である。
【００４６】
さらに、スクリュー押出式真空土練成形機において、混合物のダイス開口の通過流速を１０〜２０ｍｍ／ｓｅｃ．とすることが好ましく、１２〜１８ｍｍ／ｓｅｃ．とすることがより好ましい。通過流速が１０ｍｍ／ｓｅｃ．未満又は２０ｍｍ／ｓｅｃ．を超えると、成形不良が発生しやすい傾向にある。
【００４７】
＜焼成工程＞
焼成工程は、成形工程で得られた成形体を焼成し、珪藻土及び粘土類を焼結して多孔質セラミックス焼結体を得る工程である。
焼成の方法は特に限定されず、公知の方法を用いることができる。例えば、ローラーハースキルン等の連続式焼結炉、シャトルキルン等の回分式焼結炉を用い、任意の温度で焼成する方法が挙げられる。中でも、焼成には、生産性の観点から連続式焼結炉を用いることが好ましい。
なお、焼結時に大きなひび割れの発生を予防するために、焼成工程の前に、必要に応じて、成形体の含水率を２％未満、より好ましくは１％未満としてもよい。特に平板状の成形体の場合には、焼成工程の前に、成形体の含水率を１％未満とすることが好ましい。成形体の含水率を上記範囲とする方法としては、遠赤外線乾燥機、熱風乾燥機を用いて成形体を乾燥する方法や、太陽光を成形体に照射して乾燥する方法（天日干し）などが挙げられる。
【００４８】
焼成温度（到達温度）は、珪藻土と粘土類と有機汚泥との配合比や有機汚泥の成分等を勘案し、珪藻土及び粘土類を焼結し、かつ、有機汚泥に含まれる有機物が熱分解により揮発し減量する条件を考慮して設定できる。例えば、焼成温度は、９５０〜１２００℃が好ましく、１０００〜１１００℃がより好ましい。有機物の多くは、７００℃前後より分解が始まる。９５０℃において、有機物の臭気成分が熱分解され、有機汚泥特有の臭いが解消されると共に、有機汚泥中の有機物の大部分が揮発して減量する。
焼成温度が１２００℃を超えると、多孔質セラミックス焼結体の組織全体のガラス化が進み、成形体が破損したり、孔隙が閉塞するおそれがある。
【００４９】
焼成工程では、焼成温度に達するまでに、まず水分が成形体から蒸発し、その後、活性汚泥の有機物が熱分解を経て揮発する。この過程で、温度上昇（ヒートカーブ、温度勾配）を適性に調整することにより、急激な水分の蒸発又は急激な有機物の揮発を抑え、形成物の粉砕（爆破）を防止できる。また、焼成温度に達した後の急激な冷却により、多孔質セラミックス焼結体に割れや粉砕等の破損が生じることがある。このような現象は、特に連続式焼結炉において顕著に現れる。
このため、焼成工程には、温度勾配を設けることが好ましい。
【００５０】
温度勾配は、焼成装置の規模等を勘案して決定することができる。例えば、焼成部の有効長が１５ｍの連続式焼結炉を用いて焼成する場合、連続式焼結炉の入口及び出口を常温（２０℃±１５℃、すなわち５〜３５℃）とし、連続式焼結炉の中央部における焼成温度を９５０℃〜１２００℃とし、成形体の連続式焼結炉内の通過速度を３〜４ｍｍ／ｓｅｃ．とし、以下の温度勾配条件とすることが好ましい。
温度勾配は、連続式焼結炉を均等な距離の１０のゾーンに区分し、連続式焼結炉の温度勾配を入口側より０．４〜０．６℃／ｓｅｃ．、０．１〜０．２℃／ｓｅｃ．、０．３〜０．４℃／ｓｅｃ．、０．４〜０．６℃／ｓｅｃ．、０．７〜１．０℃／ｓｅｃ．、０．００４〜０．００５℃／ｓｅｃ．、−０．４〜−０．２℃／ｓｅｃ．、−０．８〜−０．５℃／ｓｅｃ．、−０．４〜−０．３℃／ｓｅｃ．、−０．３〜−０．１℃／ｓｅｃ．とすることが好ましい。
【００５１】
連続式焼結炉において、投入時における成形体の含水率が３質量％を超える場合、焼成工程での含有水分の急激な気化により、成形体に破裂もしくは爆砕が発生することがあり、また、活性汚泥の急激な揮発に伴う破損も発生するおそれがある。従って、例えば、連続式焼結炉内を上述のような温度勾配に制御することで、成形体の焼成工程における破損を抑えることができる。加えて、適切な温度勾配を設けることで、全孔隙率を高くし、あるいは連通孔を形成し、多孔質セラミックス焼結体の断熱性、吸音性、保水性、透水性又は通気性を向上させることができる。
【００５２】
焼成時間は、焼成温度や混合物の含水率等を勘案して決定することができ、例えば、焼成温度における滞留時間は、好ましくは４〜１０分間、より好ましくは６．５〜７．５分間である。上記範囲内であれば、多孔質セラミックス焼結体の破損を防止しつつ、良好に焼結できる。
【００５３】
上述のとおり、本発明によれば、多孔質セラミックス焼結体は、有機汚泥が珪藻土気孔に充填された状態の混合物を成形し焼結して製造される。このため、焼結時に前記有機汚泥の有機物が揮発し、珪藻土気孔を維持できる。加えて、多孔質セラミックス焼結体において、焼成工程で珪藻土及び粘土類の間に存在する有機汚泥の有機物が、焼結時に揮発して形成された孔隙が形成されている。この結果、多孔質セラミックス焼結体は、珪藻土気孔と孔隙を有するため、断熱性の機能の向上が図れる。
さらに、珪藻土気孔と、孔隙と、これらが連通する連通孔を有する多孔質セラミックス焼結体は、吸音性、保水性、透水性又は通気性の機能が向上する。
【００５４】
本発明において、原料として含まれる有機汚泥は、粘土類に比べて流動性が高いため、混合工程では、優先的に珪藻土気孔に進入すると考えられる。この結果、有機汚泥が充填された珪藻土気孔では、焼結時に有機汚泥の有機物が揮発し、珪藻土気孔が維持される。加えて、有機汚泥を含有する成形体を焼成することで、有機汚泥の有機物の揮発により多孔質セラミックス焼結体に多くの孔隙を形成でき、さらに多孔質セラミックス焼結体に連通孔を形成できる。
さらに、混合工程は、第一の混合操作と第二の混合操作とを有することにより、珪藻土気孔への粘土類の進入を効果的に防止し、珪藻土気孔率を向上することができる。      
【００５５】
有機汚泥は、混合工程及び成形工程では、流動化剤又は潤滑剤としての役割を奏し、成形体ではバインダーの役割を奏する。このため、混合物は、珪藻土を２０〜５５質量％、粘土類を５〜２０質量％、有機汚泥を４０〜６０質量％含み、かつ、含水率を２５〜４５質量％とすることで、適度な可塑性が得られ、成形性の向上が図れ、効率的に多孔質セラミックス焼結体を製造できる。加えて、このような混合物は、適度な流動性を有するため、成形装置を用いた成形において、ダイス孔での発熱が抑制され、ダイス孔の目詰まりを防ぎ、効率的に多孔質セラミックス焼結体を製造できる。
加えて、本発明の混合物は、有機汚泥を含むことで成形性を確保できるため、粘土類の配合量を低減できる。この結果、混合物が成形装置のダイス孔をより円滑に通過できるようになり、さらなる製造効率の向上が図れる。
焼成工程は、９５０〜１２００℃の温度条件とすることで、孔隙を有する多孔質セラミックス焼結体を効率的に製造できる。
【００５６】
本発明は、従来、廃棄物としてみなされていた有機汚泥を原料として活用できるため、環境面への配慮にも好適に対応できる。加えて、有機汚泥は、容易且つ大量に入手可能な原料であり、原料調達面で優位である。さらに、有機汚泥は、含水率が高いため、混合工程において水を添加する作業を省略できる。
【００５７】
本発明のセラミックス焼結体は、その珪藻土気孔、孔隙又は連通孔が形成されているため、緑化基盤材料、水質浄化材料、調湿材料、断熱材、壁面材などの建材、植物栽培器等へ好適に利用できる。
【実施例】
【００５８】
以下、本発明を実施例により具体的に説明するが、本発明はこれらに限定されるものではない。
（使用原料）
実施例に用いた原料は、次のとおりである。
＜有機汚泥＞
以下の実施例における有機汚泥としては、染色工場（小松精練株式会社）の活性汚泥法による排水処理設備から凝集・脱水工程を経て排出された活性汚泥を用いた。この活性汚泥の有機物含有量（対固形分）は８３質量％であった。【００５９】
＜粘土類＞
粘土類には、蛙目粘土（岐阜県産又は愛知県産）を用いた。【００６０】
＜珪藻土＞
珪藻土には、能登地区産の耐火煉瓦の原料で、含水率が５質量％の粉末状の珪藻土を用いた。【００６１】
（測定方法）
なお、本発明における物性値は以下の方法により測定した。
＜比重＞
サンプルの外形寸法をノギスにより測定し体積を求めた。同サンプルを絶対乾燥状態（絶乾状態）にし、電子天秤にて質量を測定（絶乾状態質量）した。そして下記（３）式により比重を算出した。なお、実施例１〜９のサンプル（Ｎ）数はＮ＝１０とした。比較例１は、変形の著しくないものを選択し、Ｎ＝３とした。【００６２】
比重（ｇ／ｃｍ３）＝［絶乾状態質量（ｇ）］／［体積（ｃｍ３）］  ・・・（３）      【００６３】
＜全孔隙率＞
全孔隙率とは、セラミックス焼結体における珪藻土気孔、孔隙などを含めた全ての空隙の割合を言い、以下の方法により求めた。
粘土類１００質量％の成形体を焼成した粘土焼成物（気孔なし）の比重を２．０９ｇ／ｃｍ３とし、前記のサンプルの比重と粘土焼成物の比重（２．０９ｇ／ｃｍ３）から、下記（４）式により全孔隙率を算出した。【００６４】
全孔隙率（％）＝{（２．０９−サンプルの比重）／２．０９}×１００  ・・・（４）      【００６５】
＜飽和含水率＞
比重を測定したサンプル（Ｎ＝１０）を水に６０分間浸漬した後、質量を測定（飽和状態質量）した。そして、下記（５）式により飽和含水率を求めた。【００６６】
飽和含水率（質量％）＝［（飽和状態質量−絶乾状態質量）／絶乾状態質量]×１００・・・（５）【００６７】
＜曲げ強度＞
ＪＩＳ  Ｒ５２０１に準拠して測定した。【００６８】
＜連通孔の有無の確認＞
得られた多孔質セラミックス焼結体を水に浸漬し、十分に吸水させた後に切断した。そして、その断面を観察して、多孔質セラミックス焼結体中の連通孔の有無を確認した。多孔質セラミックス焼結体の内部に、満遍なく水分が分布・保水されている場合、連通孔が形成されていると判断した（表中、「有り」と記載）。多孔質セラミックス焼結体の内部に水分が行き渡っていない場合は、個々の気孔又は孔隙が独立しており、連通孔が形成されていないか又は連通孔の形成が不十分であると判断した（表中、「無し」と記載）。      【００６９】
（実施例１）
表１の混合物の組成に従い、有機汚泥と珪藻土とをミックスマラー（東新工業株式会社製）で混合して一次混合物を得た（第一の混合操作）。次いで、一次混合物に粘土類を添加し、さらに混合して、可塑状態の混合物を得た（第二の混合操作）。
得られた混合物を円盤型ダイス水平押出（石臼）式成形機（株式会社アースエンジニアリング製）を用い、表１の成形条件により連続的に圧縮成形し、直径１５ｍｍ、長さ２５ｍｍの中実円柱状の成形体を得た（成形工程）。
得られた成形体を、連続式焼結炉を用いて、表１に示す焼成条件にて焼成し、多孔質セラミックス焼結体を得た（焼成工程）。なお、連続式焼結炉としては、ローラーハースキルン（焼結炉の有効長：全長１５ｍ、焼結炉を各１．５ｍのゾーン１〜１０に分割）を用いた。
得られた多孔質セラミックス焼結体について、比重、全孔隙率、飽和含水率、曲げ強度の測定、連通孔の有無の確認を行い、その結果を表１に示す。【００７０】
（実施例２）
混合物を直径１０ｍｍ、長さ１５〜２５ｍｍの中実円柱状に成形した以外は、実施例１と同様の方法により、表１の混合物組成、成形条件、焼成条件に従い、多孔質セラミックス焼結体を得た。得られた多孔質セラミックス焼結体について、比重、全孔隙率、飽和含水率、曲げ強度の測定、連通孔の有無の確認を行い、その結果を表１に示す。      【００７１】
（実施例３）
混合物を直径６ｍｍ、長さ１０〜２５ｍｍの中実円柱状に成形した以外は、実施例１と同様の方法により、表１の混合物組成、成形条件、焼成条件に従い、多孔質セラミックス焼結体を得た。得られた多孔質セラミックス焼結体について、比重、全孔隙率、飽和含水率、曲げ強度の測定、連通孔の有無の確認を行い、その結果を表１に示す。      【００７２】
（実施例４）
表１の混合物の組成に従い、有機汚泥と珪藻土とをミックスマラーで混合して一次混合物を得た（第一の混合操作）。次いで、一次混合物に粘土類を添加し、混合して予備混合物（含水率２７質量％）とした。前記予備混合物は、可塑状態に至らなかった。さらに予備混合物に水を添加し、混合して表１に記載の含水率（３７質量％）の混合物を得た（第二の混合操作）。
得られた混合物を円盤型ダイス水平押出成形機を用い、表１の成形条件により圧縮成形し、直径１５ｍｍ、長さ２５ｍｍの中実円柱状の成形体を得た（成形工程）。成形工程は、連続成形を試みたが、成形体がダイス孔から円滑に押し出されなかったため、手動で断続的に成形装置を操作し、成形体をダイス孔から取り出した。
連続式焼結炉を用い、得られた成形体を表１に示す焼成条件にて焼成し、多孔質セラミックス焼結体を得た（焼成工程）。
得られた多孔質セラミックス焼結体について、比重、全孔隙率、飽和含水率、曲げ強度の測定、連通孔の有無の確認を行い、その結果を表１に示す。【００７３】
（実施例５）
表１の混合物の組成に従い、有機汚泥と珪藻土とをミックスマラーで混合して一次混合物を得た（第一の混合操作）。次いで、一次混合物に粘土類を添加し、混合して予備混合物（含水率２５質量％）とした。前記予備混合物は、可塑状態に至らなかった。さらに予備混合物に水を添加し、混合して表１記載の含水率（３５質量％）の混合物を得た（第二の混合操作）。
得られた混合物を円盤型ダイス水平押出成形機を用い、表１の成形条件により圧縮成形し、直径１５ｍｍ、長さ２５ｍｍの中実円柱状の成形体への成形を試みたが、適正な成形に至らず、手動で断続的に成形体をダイス孔から取り出した（成形工程）。
連続式焼結炉を用いて、得られた成形体を表１に示す焼成条件にて焼成し、多孔質セラミックス焼結体を得た（焼成工程）。
得られた多孔質セラミックス焼結体について、比重、全孔隙率を測定し、その結果を表１に示す。なお、得られた多孔質セラミックス焼結体は、水に浸漬すると容易に崩壊するような脆いものであったため、飽和含水率、曲げ強度、連通孔の有無については、測定を行わなかった。【００７４】
（比較例１）
表１の混合物の組成に従い、珪藻土と粘土類とをミックスマラーで混合し予備混合物（含水率２０質量％）を得た。さらに、予備混合物に水を添加し、混合して表１に記載の含水率（３７質量％）の混合物を得た。
得られた混合物について、円盤型ダイス水平押出成形機での成形（直径１５ｍｍ、長さ２５ｍｍの中実円柱状）を試みたが、ダイス孔が閉塞して成形できなかった。そこで、直径１５ｍｍの中空鋼管に混合物を充填し、充填した混合物を手作業で押出し、直径１５ｍｍ、長さ２５ｍｍの中実円柱状の成形体を得た（成形工程）。
得られた成形体を表１に示す焼成条件にて焼成し、セラミックス焼結体を得た（焼成工程）。
得られたセラミックス焼結体について、比重、全孔隙率、飽和含水率を測定し、その結果を表１に示す。なお、比較例１は、気孔の維持状態の確認を目的としたため、曲げ強度の測定及び連通孔の有無の確認は行わなかった。【００７５】
【表１】
2010106724.tif 000002
【００７６】
表１の結果のとおり、実施例１〜３の多孔質セラミックス焼結体は、比重が０．８２ｇ／ｃｍ３以下であること、全孔隙率が６０％を超えること、飽和含水率が６７質量％以上であることから、珪藻土気孔及び孔隙が数多く存在していると推測できる。加えて、連通孔の有無が「有り」であったことから、連通孔が形成されていると推測できる。さらに、曲げ強度は４．５Ｎ／ｍｍ２以上であり、実使用に十分な強度を有していた。
中でも、実施例１の多孔質セラミックス焼結体は、直径が１５ｍｍであり、一定の空間に充填した場合、多孔質セラミックス焼結体同士の間に適度な空間が得られるため、植栽の根が繁殖しやすく、緑地基盤材料として高い性能が期待できる。
実施例２の多孔質セラミックス焼結体は、実施例１、３に比べ飽和含水率に優れており、適度の透水性を有する。このため、水質浄化材料（接触濾過担体）としての高い性能が期待できる。
実施例３の多孔質セラミックス焼結体は、直径が６ｍｍであり、一定の空間に充填した場合、前記空間の容積当たりの多孔質セラミックス焼結体の質量が高くなり、単位容積当たりの多孔質セラミックス焼結体の表面積が大きくなる。このため、調湿材料としての高い性能が期待できる。さらに、前記空間における多孔質セラミックス焼結体の密度が高く、かつ均一に充填されるため、気体のフィルター材としての濾過性能も期待できる。      【００７７】
実施例４の多孔質セラミックス焼結体の比重は、１．２１ｇ／ｃｍ３であり、実施例１〜３に比べて高いものであった。しかし、全孔隙率は４２％であることから、珪藻土気孔の閉塞が抑制されていると推測できる。
実施例５の多孔質セラミックス焼結体は、比重が０．６３ｇ／ｃｍ３であり、全孔隙率が６９％であることから、強度は低いが、珪藻土気孔の閉塞が防止できていることが推測できる。
一方、有機汚泥を含有しない混合物を用いて製造された比較例１の多孔質セラミックス焼結体は、比重が１．６９ｇ／ｃｍ３であり、全孔隙率が１９％であった。比較例１は、実施例１〜５のいずれと比較しても、比重が著しく高く、かつ全孔隙率が極めて低かった。このことから、比較例１は、珪藻土気孔の多くが閉塞し、かつ孔隙が少ないと推測できる。
以上の結果から、実施例１〜５のように有機汚泥を含有する混合物を用いることで、珪藻土気孔の閉塞を防止し、孔隙が形成できることが判った。加えて、実施例１〜３のように、有機汚泥と珪藻土と粘土類とを適切な配合比とすることで、成形性と製造効率の向上が図れることが判った。【００７８】
（実施例６）
表２の混合物の組成に従い、有機汚泥と珪藻土とをミックスマラーで混合して一次混合物を得た（第一の混合操作）。次いで、一次混合物に粘土類を添加し、さらに混合して、可塑状態の混合物を得た（第二の混合操作）。
得られた混合物を、スクリュー押し出し式真空土練成形機（高浜工業株式会社製）を用い、表２の成形条件により押出し成形し、厚さ１４ｍｍ、幅３４０ｍｍ、長さ４００ｍｍの平板状の成形体を得た（成形工程）。
得られた平板状の成形体を乾燥させ、成形体の含水率を１％とした。
含水率を１％とした成形体を、連続式焼結炉を用いて、表２に示す焼成条件にて焼成し、多孔質セラミックス焼結体を得た（焼成工程）。なお、連続式焼結炉としては、ローラーハースキルン（焼結炉の有効長：全長１５ｍ、焼結炉を各１．５ｍのゾーン１〜１０に分割）を用いた。
得られた多孔質セラミックス焼結体について、比重、全孔隙率、飽和含水率、曲げ強度の測定を行い、その結果を表２に示す。【００７９】
（実施例７）
スクリュー押し出し式真空土練成形機の絞り率を０．１０％とし、ダイス開口通過流速を１５ｍｍ／ｓｅｃ．とし、混合物を厚さ１８ｍｍ、幅３４０ｍｍ、長さ４００ｍｍの平板状に成形した以外は、実施例６と同様の方法により、多孔質セラミックス焼結体を得た。得られた多孔質セラミックス焼結体について、比重、全孔隙率、飽和含水率、曲げ強度の測定、連通孔の有無の確認を行い、その結果を表１に示す。【００８０】
（実施例８）
スクリュー押し出し式真空土練成形機のダイス開口通過流速を９ｍｍ／ｓｅｃ．とした以外は、実施例６と同様の方法により、表２の混合物組成、成形条件、焼成条件に従い、多孔質セラミックス焼結体を得た。【００８１】
（実施例９）  実施例６と同様にして、可塑状態の混合物を作製した。次いで、得られた混合物を円形平板状の型に注入してプレスし、厚さ１５ｍｍ、直径５０ｍｍの平板状の成形体を得た。実施例６と同様の方法により、表２の焼成条件に従い、多孔質セラミックス焼結体を得た。【００８２】
（参考例１）
スクリュー押し出し式真空土練成形機の絞り率を０．０４９％とした以外は、実施例６と同様の方法により、表２の混合物組成で混合物を作製し、表２の成形条件で厚さ９ｍｍ、幅３４０ｍｍの平板状の成形体を成形しようと試みた。
しかし、押し出し成形の途中で、過圧縮が発生し、ダイス開口に詰まりが生じた。このため、成形体を作製できなかった。【００８３】
（参考例２）
スクリュー押し出し式真空土練成形機のダイス開口通過流速を２１ｍｍ／ｓｅｃ．とした以外は、実施例６と同様の方法により、表２の混合物組成で混合物を作製し、表２の成形条件で厚さ１４ｍｍ、幅３４０ｍｍの平板状の成形体を成形しようと試みた。
しかし、押し出し成形の途中で、過圧縮が発生し、ダイス開口に詰まりが生じた。このため、成形体を作製できなかった。【００８４】
【表２】
2010106724.tif 000003
【００８５】
表２に示されたように、実施例６，７の平板状の多孔質セラミックス焼結体は、飽和含水率が高く、吸水保水機能に優れる。更に曲げ強度が高く、優れた強度を有することが分かった。実施例６，７では、多孔質セラミックス焼結体の飽和含水状態における断面には、まんべんなく水分が分布、保水されていた。これは、連通孔を有するためであると考えられる。
実施例８では、混合物のダイス開口の通過流速が１０ｍｍ／ｓｅｃ．未満であったため、平板状の成形体及び多孔質セラミックス焼結体には、全体に割れや歪みが発生した。このように、平板状の成形体及び多孔質セラミックス焼結体が安定して製造できなかった。しかしながら、平板状の成形体のうち、割れや歪みの少ない箇所を切断し、焼成して、多孔質セラミックス焼結体を作製した。この多孔質セラミックス焼結体は、飽和含水率が高く、吸水保水機能に優れる。また、飽和含水状態における断面には、まんべんなく水分が分布、保水されていた。これは、連通孔を有するためであると考えられる。
実施例９では、飽和含水率が高く、吸水保水機能に優れた平板状の多孔質セラミックス焼結体が得られた。飽和含水状態における断面には、まんべんなく水分が分布、保水されていた。これは、連通孔を有するためであると考えられる。
参考例１では、絞り率が０．０５未満であったため、平板状の成形体が安定して製造できなかった。
参考例２では、混合物のダイス開口の通過流速が２０ｍｍ／ｓｅｃ．を超えたため、実施例８と同様に、平板状の成形体及び多孔質セラミックス焼結体には、全体に割れや歪みが発生した。このように、平板状の成形体及び多孔質セラミックス焼結体が安定して製造できなかった。
【産業上の利用可能性】
【００８６】
本発明によると、断熱性、吸音性、保水性、透水性又は通気性において優れた特性を有する多孔質セラミックス焼結体を提供できる。このため、植栽の根が繁殖しやすい緑地基盤材料、植物栽培器、適度の透水性を有する水質浄化材料（接触濾過担体）、調湿材料、気体のフィルター材、断熱材、及び壁面材などの建材として好適に利用できる。
【国際調査報告】
2010106724.tif 000004
2010106724.tif 000005
2010106724.tif 000006
2010106724.tif 000007
2010106724.tif 000008
2010106724.tif 000009
2010106724.tif 000010